(57)【要約】  成形時の樹脂流動性が良好であると共に、寸法精度及び機械的特性に加えて、表面平滑性に優れた成形体を与える不飽和ポリエステル樹脂組成物の提供。（ａ）不飽和ポリエステル樹脂、（ｂ）無機充填材、（ｃ）金属石鹸、（ｄ）低収縮剤、（ｅ）繊維強化材及び（ｆ）硬化剤を含む不飽和ポリエステル樹脂組成物であって、前記（ｂ）無機充填材が前記（ａ）不飽和ポリエステル樹脂１００質量部に対して２５０〜６００質量部であり、前記（ｂ）無機充填材として、（ｂ１）０．５〜５．０μｍの平均粒子径を有する無機充填材と（ｂ２）８．０〜５０．０μｍの平均粒子径を有する無機充填材とを、質量比が（ｂ１）：（ｂ２）＝２５：７５〜７５：２５となる割合で含む、不飽和ポリエステル樹脂組成物。
2019116691.tif 000002
【特許請求の範囲】
【請求項１】
（ａ）不飽和ポリエステル樹脂、（ｂ）無機充填材、（ｃ）金属石鹸、（ｄ）低収縮剤、（ｅ）繊維強化材及び（ｆ）硬化剤を含む不飽和ポリエステル樹脂組成物であって、
前記（ｂ）無機充填材が前記（ａ）不飽和ポリエステル樹脂１００質量部に対して２５０〜６００質量部であり、
前記（ｂ）無機充填材として、（ｂ１）０．５〜５．０μｍの平均粒子径を有する無機充填材と（ｂ２）８．０〜５０．０μｍの平均粒子径を有する無機充填材とを、質量比が（ｂ１）：（ｂ２）＝２５：７５〜７５：２５となる割合で含む、不飽和ポリエステル樹脂組成物。
【請求項２】
前記（ｂ）無機充填材が前記（ａ）不飽和ポリエステル樹脂１００質量部に対して３５０〜４５０質量部である、請求項１に記載の不飽和ポリエステル樹脂組成物。
【請求項３】
前記（ｂ）無機充填材が炭酸カルシウムを含む、請求項１又は２のいずれかに記載の不飽和ポリエステル樹脂組成物。
【請求項４】
前記（ｅ）繊維強化材が（ａ）不飽和ポリエステル樹脂１００質量部に対して７０〜１２０質量部である、請求項１〜３のいずれか一項に記載の不飽和ポリエステル樹脂組成物。
【請求項５】
請求項１〜４のいずれか一項に記載の不飽和ポリエステル樹脂組成物の硬化物を含む成形体。
【請求項６】
請求項５に記載の成形体と、前記成形体上に位置するアンダーコート層と、前記アンダーコート層上に位置する金属反射層とを含むランプリフレクター。
【発明の詳細な説明】
【技術分野】
【０００１】
本発明は、不飽和ポリエステル樹脂組成物、その硬化物を含む成形体、及び該成形体を含むランプリフレクターに関する。詳細には、本発明は、自動車用ヘッドランプ等に用いられるランプリフレクターの製造で使用される不飽和ポリエステル樹脂組成物、その硬化物を含む成形体、及び該成形体を含むランプリフレクターに関する。
【背景技術】
【０００２】
不飽和ポリエステル樹脂に繊維強化材や無機充填材を配合した不飽和ポリエステル樹脂組成物は、成形時の樹脂流動性が良好であると共に、寸法精度、耐熱性及び機械的強度に優れた硬化物を与えるため、ＯＡ機器、事務機器のシャーシ、自動車用ヘッドランプのランプリフレクター等の製造において広く使用されている。【０００３】
ランプリフレクターは、ランプの光を一定の角度で反射し前照させるため、反射層の表面平滑性が十分でない場合、配光のずれを引き起こすことがある。【０００４】
ランプリフレクターの製造では、不飽和ポリエステル樹脂組成物を成形及び硬化して得られた成形体（基材）の表面にアンダーコート剤を塗布及び硬化してアンダーコート層を形成した後、アンダーコート層上にアルミニウムや亜鉛等の金属コーティング層（反射層）を蒸着等によって形成する。配光のずれを防止するためには、アンダーコート層の厚さを厚くすればよいと考えられるが、アンダーコート層の厚さは製造コストの増大につながる。【０００５】
そのため、ランプリフレクターの製造に使用される不飽和ポリエステル樹脂組成物には、成形時の樹脂流動性に優れ、寸法精度、耐熱性及び機械的強度に優れる硬化物を与えるという特性に加えて、表面平滑性に優れた硬化物を与えることも要求される。【０００６】
不飽和ポリエステル樹脂組成物には、機械的強度及びコストの観点から、無機充填材が一般に配合されている（特許文献１〜２）。
【先行技術文献】
【特許文献】
【０００７】
【特許文献１】国際公開第２０１６／０３５５１６号
【特許文献２】国際公開第２００５／１０３１５２号
【発明の概要】
【発明が解決しようとする課題】
【０００８】
しかし、配合する無機充填材の量を増やすと、不飽和ポリエステル樹脂組成物の機械的強度を向上させることができる一方、不飽和ポリエステル樹脂組成物の成形時の樹脂流動性及び成形品の表面平滑性は低下する傾向にある。【０００９】
本発明は、上記のような問題を解決するためになされたものであり、成形時の樹脂流動性が良好であると共に、寸法精度及び機械的特性に加えて、表面平滑性に優れた成形体を与える不飽和ポリエステル樹脂組成物を提供することを目的とする。
【課題を解決するための手段】
【００１０】
本発明者らは、上記のような問題を解すべく鋭意研究した結果、不飽和ポリエステル樹脂組成物において所定量の無機充填材を配合し、かつ、該無機充填材として２種類の平均粒子径の異なる無機充填材を使用することで、成形時の樹脂流動性が良好であると共に、表面平滑性に優れた成形体を形成し得ることを見出し、本発明を完成するに至った。【００１１】
すなわち、本発明は、以下の［１］〜［６］に関する。
［１］（ａ）不飽和ポリエステル樹脂、（ｂ）無機充填材、（ｃ）金属石鹸、（ｄ）低収縮剤、（ｅ）繊維強化材及び（ｆ）硬化剤を含む不飽和ポリエステル樹脂組成物であって、
前記（ｂ）無機充填材が前記（ａ）不飽和ポリエステル樹脂１００質量部に対して２５０〜６００質量部であり、
前記（ｂ）無機充填材として、（ｂ１）０．５〜５．０μｍの平均粒子径を有する無機充填材と（ｂ２）８．０〜５０．０μｍの平均粒子径を有する無機充填材とを、質量比が（ｂ１）：（ｂ２）＝２５：７５〜７５：２５となる割合で含む、不飽和ポリエステル樹脂組成物。
［２］前記（ｂ）無機充填材が前記（ａ）不飽和ポリエステル樹脂１００質量部に対して３５０〜４５０質量部である、［１］に記載の不飽和ポリエステル樹脂組成物。
［３］前記（ｂ）無機充填材が炭酸カルシウムを含む、［１］又は［２］のいずれかに記載の不飽和ポリエステル樹脂組成物。
［４］前記（ｅ）繊維強化材が（ａ）不飽和ポリエステル樹脂１００質量部に対して７０〜１２０質量部である、［１］〜［３］のいずれかに記載の不飽和ポリエステル樹脂組成物。
［５］［１］〜［４］のいずれかに記載の不飽和ポリエステル樹脂組成物の硬化物を含む成形体。
［６］［５］に記載の成形体と、前記成形体上に位置するアンダーコート層と、前記アンダーコート層上に位置する金属反射層とを含むランプリフレクター。
【発明の効果】
【００１２】
本発明によれば、成形時の樹脂流動性が良好であると共に、寸法精度及び機械的特性に加えて、表面平滑性に優れた成形体を与える不飽和ポリエステル樹脂組成物を提供することができる。
【図面の簡単な説明】
【００１３】
【図１ａ】ランプリフレクターを備えたランプの断面図である。
【図１ｂ】図１ａのａ−ａ’線の拡大断面図である。
【発明を実施するための形態】
【００１４】
本発明の一実施態様は、（ａ）不飽和ポリエステル樹脂、（ｂ）無機充填材、（ｃ）金属石鹸、（ｄ）低収縮剤、（ｅ）繊維強化材及び（ｆ）硬化剤を含む不飽和ポリエステル樹脂組成物である。
【００１５】
以下、各成分について説明する。
【００１６】
［（ａ）不飽和ポリエステル樹脂］
（ａ）不飽和ポリエステル樹脂は、一般に、多価アルコールと不飽和多塩基酸及び任意成分の飽和多塩基酸とのエステル化反応による縮合生成物（不飽和ポリエステル）を、架橋剤（「反応性希釈剤」ともいう。）に溶解したものである。不飽和多塩基酸とは、重合可能なエチレン性二重結合を有する多塩基酸であり、飽和多塩基酸とは、重合可能なエチレン性二重結合を有さない多塩基酸である。このような不飽和ポリエステル樹脂は、本発明の技術分野において一般に公知であり、例えば、「ポリエステル樹脂ハンドブック」（日刊工業新聞社、１９８８年発行）や「塗料用語辞典」（色材協会編、１９９３年発行）等に記載されている。
【００１７】
不飽和ポリエステルの合成に用いられる多価アルコールとしては、特に限定されず、本発明の技術分野において公知のものを用いることができる。多価アルコールの例としては、エチレングリコール、プロピレングリコール、ネオペンチルグリコール、ブタンジオール、ジエチレングリコール、ジプロピレングリコール、トリエチレングリコール、ペンタンジオール、ヘキサンジオール、ネオペンタンジオール、水素化ビスフェノールＡ、ビスフェノールＡ、グリセリン等が挙げられる。これらの中でも、耐熱性、機械的強度及び成形時の樹脂流動性の観点から、プロピレングリコール、ネオペンチルグリコール、ビスフェノールＡ及び水素化ビスフェノールＡが好ましい。これらは、単独又は複数を組み合わせて用いることができる。
【００１８】
不飽和ポリエステルの合成に用いられる不飽和多塩基酸としては、特に限定されず、本発明の技術分野において公知のものを用いることができる。不飽和多塩基酸の例としては、無水マレイン酸、フマル酸、シトラコン酸、イタコン酸等が挙げられる。これらは、単独又は複数を組み合わせて用いることができる。これらの中でも、耐熱性、機械的強度及び成形時の樹脂流動性等の観点から、無水マレイン酸及びフマル酸が好ましい。
【００１９】
不飽和ポリエステルの合成に用いられる飽和多塩基酸としては、特に限定されず、公知のものを用いることができる。飽和多塩基酸の例としては、無水フタル酸、イソフタル酸、テレフタル酸、コハク酸、アジピン酸、セバシン酸、テトラクロロ無水フタル酸、テトラブロモ無水フタル酸、エンドメチレンテトラヒドロ無水フタル酸、ヘット酸等が挙げられる。これらは、単独又は複数を組み合わせて用いることができる。
【００２０】
不飽和ポリエステルは、上記のような原料を用いて公知の方法で合成することができる。この合成における各種条件は、使用する原料やその量に応じて適宜設定する必要があるが、一般的に、窒素ガス等の不活性ガス気流中、１４０〜２３０℃の温度にて加圧又は減圧下でエステル化させればよい。このエステル化反応では、必要に応じてエステル化触媒を使用することができる。触媒の例としては、酢酸マンガン、ジブチル錫オキサイド、シュウ酸第一錫、酢酸亜鉛、及び酢酸コバルト等の公知の触媒が挙げられる。これらは、単独又は複数を組み合わせて用いることができる。
【００２１】
不飽和ポリエステルの重量平均分子量（Ｍｗ）は、特に限定されないが、好ましくは３，０００〜２５，０００であり、より好ましくは５，０００〜２０，０００であり、さらに好ましくは７，０００〜１８，０００である。なお、本明細書において「重量平均分子量」とは、ゲルパーミエーションクロマトグラフィー（昭和電工株式会社製Ｓｈｏｄｅｘ（登録商標）ＧＰＣ−１０１）を用いて下記条件にて常温（２３℃）で測定し、標準ポリスチレン検量線を用いて求めた値を意味する。
カラム：昭和電工株式会社製ＬＦ−８０４
カラム温度：４０℃
試料：不飽和ポリエステルの０．２質量％テトラヒドロフラン溶液
流量：１ｍＬ／分
溶離液：テトラヒドロフラン
検出器：ＲＩ−７１Ｓ
【００２２】
（ａ）不飽和ポリエステル樹脂に用いられる架橋剤としては、不飽和ポリエステルと重合可能なエチレン性二重結合を有しているものであれば特に限定されず、本発明の技術分野において公知のものを用いることができる。架橋剤の例としては、スチレンモノマー、ジアリルフタレートモノマー、ジアリルフタレートプレポリマー、メタクリル酸メチル、トリアリルイソシアヌレート等が挙げられる。これらは、単独又は複数を組み合わせて用いることができる。
【００２３】
（ａ）不飽和ポリエステル樹脂における架橋剤の配合量は、特に限定されないが、作業性、重合性、成形体の収縮性及び量調整の自由度の観点から、不飽和ポリエステル及び架橋剤の合計に対して、好ましくは２５〜７０質量％、より好ましくは３０〜６８質量％、さらに好ましくは３５〜６５質量％である。
【００２４】
（ａ）不飽和ポリエステル樹脂は、必要に応じてハイドロキノン等の重合禁止剤を含むこともできる。
【００２５】
［（ｂ）無機充填材］
（ｂ）無機充填材としては、本発明の技術分野において公知のものを用いることができる。（ｂ）無機充填材の例としては、炭酸カルシウム、シリカ、アルミナ、水酸化アルミニウム、硫酸バリウム、ワラストナイト、クレー、タルク、マイカ、石膏、無水ケイ酸、ガラス粉末等が挙げられる。これらは、単独又は複数を組み合わせて用いることができる。
【００２６】
（ｂ）無機充填材の真比重は、好ましくは１〜１０ｇ／ｃｍ３であり、より好ましくは１．５〜８ｇ／ｃｍ３であり、さらに好ましくは２〜５ｇ／ｃｍ３である。無機充填材の真比重が１ｇ／ｃｍ３以上であれば、成形体の機械的特性がより良好であり、無機充填材の真比重が１０ｇ／ｃｍ３以下であれば、混練性がより良好である。
【００２７】
（ｂ）無機充填材の形状としては、特に制限されるものではないが、略真球、楕円体、鱗片状、無定形等が挙げられる。
【００２８】
（ｂ）無機充填材の配合量は、（ａ）不飽和ポリエステル樹脂１００質量部に対して２５０〜６００質量部であり、より好ましくは３００〜５５０質量部であり、さらに好ましくは３５０〜５００質量部であり、特に３５０〜４５０質量部である。（ｂ）無機充填材の配合量が２５０質量部以上であれば、成形体の機械的特性がより良好である。また、（ｂ）無機充填材の配合量が６００質量部以下であれば、不飽和ポリエステル樹脂組成物中で（ｂ）無機充填材がより均一に分散するため均質な成形体を製造することができる。
【００２９】
［（ｂ１）及び（ｂ２）特定の平均粒子径を有する無機充填材］
無機充填材は、（ｂ１）０．５〜５．０μｍの平均粒子径を有する無機充填材、及び（ｂ２）８．０〜５０．０μｍの平均粒子径を有する無機充填材を含む。
【００３０】
本明細書において（ｂ）無機充填材の「平均粒子径」とは、恒圧粉体比表面積測定装置による空気透過法によって求めた比表面積から以下の式にしたがって求めた粒子径を意味する。恒圧粉体比表面積測定装置としては、株式会社島津製作所製のＳＳ−１００を用いることができる。
平均粒子径［μｍ］＝（６×１００００）／（真比重［ｇ／ｃｍ３］×比表面積［ｃｍ２／ｇ］）
【００３１】
（ｂ１）の平均粒子径は０．７〜４．０μｍがより好ましく、さらに好ましくは０．８〜３．０μｍである。一方、（ｂ２）の平均粒子径は９．０〜４０．０μｍがより好ましく、さらに好ましくは１０．０〜３０．０μｍである。（ｂ１）の平均粒子径が０．５μｍ以上であれば、不飽和ポリエステル樹脂組成物の粘度が適切であり成形時に良好な樹脂流動性となり、５．０μｍ以下であれば、成形体の表面平滑性を向上させることができる。また、（ｂ２）の平均粒子径が８．０μｍ以上であれば、成形時の樹脂流動性及び成形体の機械的強度がより良好であり、５０．０μｍ以下であれば、成形体の表面平滑性をより良好に保持することができる。
【００３２】
（ｂ１）と（ｂ２）との質量比は２５：７５〜７５：２５である。表面平滑性の面から、好ましくは３０：７０〜７０：３０であり、より好ましくは４０：６０〜６０：４０である。
【００３３】
［（ｃ）金属石鹸］
（ｃ）金属石鹸は、本発明の技術分野において離型剤として一般に用いられている成分である。（ｃ）金属石鹸としては、特に限定されず、本発明の技術分野において公知のものを用いることができる。（ｃ）金属石鹸の例としては、ステアリン酸カルシウム、ステアリン酸亜鉛、ステアリン酸アルミニウム、ステアリン酸マグネシウム等が挙げられる。これらは、単独又は複数を組み合わせて用いることができる。
【００３４】
（ｃ）金属石鹸の配合量は、（ａ）不飽和ポリエステル樹脂１００質量部に対して１〜１５質量部であることが好ましい。（ｃ）金属石鹸の配合量が１質量部以上であれば成形体の離型性がより良好である。一方、（ｃ）金属石鹸の配合量が１５質量部以下であれば成形体の表面に（ｃ）金属石鹸がブリードすることを防ぐことができるため、所望のフォギング性及びアンダーコート剤の塗装性を有する成形体を得ることができる。
【００３５】
［（ｄ）低収縮剤］
（ｄ）低収縮剤としては、特に限定されず、本発明の技術分野において公知のものを用いることができる。低収縮剤の例としては、ポリスチレン、ポリメチルメタクリレート、ポリ酢酸ビニル、飽和ポリエステル、スチレン−ブタジエン系ゴム等の低収縮剤として一般に使用されている熱可塑性ポリマーが挙げられる。これらは、単独又は２種以上を組み合わせて用いることができる。
【００３６】
（ｄ）低収縮剤の配合量は、（ａ）不飽和ポリエステル樹脂１００質量部に対して１０〜４０質量部であることが好ましい。（ｄ）低収縮剤の配合量が１０質量部以上であれば成形体の収縮率が小さくなり、所望の寸法精度を得ることができる。一方、（ｄ）低収縮剤の配合量が４０質量部以下であれば、成形体の機械的特性がより良好である。
【００３７】
［（ｅ）繊維強化材］
（ｅ）繊維強化材は、アスペクト比が３以上の繊維状物質である。アスペクト比は、日本工業規格ＪＩＳ  Ｒ−８９００−１：２００８「粒子径測定装置検定用粒子」に記載されている顕微鏡法によって測定することができる。
【００３８】
（ｅ）繊維強化材としては、特に限定されず、本発明の技術分野において公知のものを用いることができる。（ｅ）繊維強化材の例としては、ガラス繊維、パルプ、ポリエチレンテレフタレート繊維、ビニロン繊維、カーボン繊維、アラミド繊維、ワラストナイト等の様々な有機繊維及び無機繊維を挙げることができる。その中でもガラス繊維が好ましく、より好ましくは繊維長１．５〜２５ｍｍ程度に切断したチョップドストランドガラスである。
【００３９】
（ｅ）繊維強化材の配合量は、（ａ）不飽和ポリエステル樹脂１００質量部に対して７０〜１２０質量部であることが好ましい。（ｅ）繊維強化材の配合量が７０質量部以上であれば、成形体の機械的特性がより良好である。一方、（ｅ）繊維強化材の配合量が１２０質量部以下であれば、不飽和ポリエステル樹脂組成物中で（ｅ）繊維強化材がより均一に分散し、均質な成形体を製造することができる。
【００４０】
［（ｆ）硬化剤］
（ｆ）硬化剤としては、エチレン性不飽和結合を重合できるラジカル開始剤であれば特に限定されず、本発明の技術分野において公知のものを用いることができる。（ｆ）硬化剤の例としては、ｔ−ブチルパーオキシオクトエート、ベンゾイルパーオキサイド、１，１−ジ−ｔ−ブチルパーオキシ−３，３，５−トリメチルシクロヘキサン、ｔ−ブチルパーオキシイソプロピルカーボネート、ｔ−ブチルパーオキシベンゾエート、ジクミルパーオキサイド、ジ−ｔ−ブチルパーオキサイド等の有機過酸化物が挙げられる。これらは、単独又は２種以上を組み合わせて用いることができる。
【００４１】
（ｆ）硬化剤の配合量は、使用する原料に応じて適宜設定すればよく、特に限定されない。（ｆ）硬化剤の配合量は、（ａ）不飽和ポリエステル樹脂１００質量部に対して好ましくは１〜１０質量部であり、より好ましくは１〜８質量部であり、さらに好ましくは１〜５質量部である。
【００４２】
［その他の成分］
本発明の不飽和ポリエステル樹脂組成物は、上記の成分に加えて、増粘剤、顔料、減粘剤等の本発明の技術分野において公知の成分を、本発明の効果を阻害しない範囲において含むことができる。
【００４３】
増粘剤としては、特に限定されないが、例えば、酸化マグネシウム、水酸化マグネシウム、水酸化カルシウム、酸化カルシウム等の（ｂ）無機充填材以外の金属酸化物、及びイソシアネート化合物等が挙げられる。これらは、単独又は２種以上を組み合わせて用いることができる。
【００４４】
［不飽和ポリエステル樹脂組成物の製造方法］
不飽和ポリエステル樹脂組成物は、本発明の技術分野において通常行われる方法、例えば、ニーダー等を用いて各成分を混練することによって製造することができる。
【００４５】
［不飽和ポリエステル樹脂組成物の成形体の製造方法］
不飽和ポリエステル樹脂組成物を、所望の形状に成形して硬化することによって成形体を製造することができる。成形及び硬化方法としては、特に限定されず、本発明の技術分野において通常行われる方法、例えば、圧縮成形、トランスファー成形、射出成形等を用いることができる。
【００４６】
［ランプリフレクター］
不飽和ポリエステル樹脂組成物の成形体は、ランプリフレクターの基材として用いるのに適している。上記２種類の特定の平均粒子径を有する無機充填材を含む不飽和ポリエステル樹脂組成物の成形体は表面平滑性に優れるため、配光のずれを防止するのに必要なアンダーコート層の厚さが小さい。したがって製造コストを低減することが可能である。
【００４７】
ランプリフレクターは、一般に、不飽和ポリエステル樹脂組成物の成形体（基材）と、成形体上に位置するアンダーコート層と、アンダーコート層上に位置する金属反射層とを含む。
【００４８】
以下、ランプリフレクターの好適な実施形態につき図面を用いて説明する。
【００４９】
図１ａは、一実施形態のランプリフレクターを備えたランプの断面図である。また、図１ｂは、図１ａのａ−ａ'線の拡大断面図である。
【００５０】
図１ａにおいて、ランプは、一般に、ランプリフレクターと、ランプリフレクターの所定の位置に設けられた光源４と、ランプリフレクターの開口部に設けられたレンズ５とを備えている。ここで、ランプリフレクターは、図１ｂに示すように、不飽和ポリエステル樹脂組成物の成形体１と、成形体１上に位置するアンダーコート層２と、アンダーコート層２上に位置する金属反射層３とを有する。このランプでは、光源４から生じる光を金属反射層３によって反射させる。
【００５１】
アンダーコート層２の厚さは、要求されるランプリフレクターの大きさにあわせて適宜設定することができるが、一般に１０〜５０μｍである。
【００５２】
アンダーコート層２を与えるアンダーコート剤としては、特に限定されず、本発明の技術分野において公知のものを用いることができる。このアンダーコート剤は、プライマー組成物とも呼ばれ、一般にＵＶ硬化性樹脂又は熱硬化性樹脂を含む樹脂組成物である。ＵＶ硬化性樹脂及び熱硬化性樹脂の例としては、ペンタエリスリトールトリアクリレート、ペンタエリスリトールテトラアクリレート、トリメチロールプロパントリアクリレート、トリメチロールプロパントリメタクリレート、ジペンタエリスリトールヘキサアクリレート、ジペンタエリスリトールペンタアクリレート等の多官能性モノマーの単独重合又は共重合によって得られるアクリル樹脂等が挙げられる。アンダーコート剤は、不飽和ポリエステル樹脂、ビニル変性ポリエステル樹脂、フェノール変性ポリエステル樹脂、油脂変性ポリエステル樹脂、シリコーン変性ポリエステル樹脂等のポリエステル樹脂、硬化剤、溶剤等を含んでいてもよい。
【００５３】
金属反射層３の厚さは、要求されるランプリフレクターの大きさなどにあわせて適宜設定することができるが、一般に８００〜２，０００Åである。
【００５４】
金属反射層３を与える材料としては、特に限定されず、本発明の技術分野において公知のものを用いることができる。金属反射層３の材料の例としては、アルミニウム、銀、亜鉛、銀及び亜鉛を主体とした合金等が挙げられる。
【００５５】
ランプボディの所定の位置に設けられる光源４及びレンズ５としては、特に限定されず、本発明の技術分野において公知のものを用いることができる。
【００５６】
［ランプリフレクターの製造方法］
このような構成を有するランプリフレクターは、次のようにして製造することができる。
【００５７】
まず、不飽和ポリエステル樹脂組成物を成形及び硬化して成形体１を得る。成形体１は、不飽和ポリエステル樹脂組成物を圧縮成形、トランスファー成形、射出成形等の公知の成形法を用いて所定の形状に成形及び硬化することによって得ることができる。
【００５８】
次に、必要に応じて離型剤の除去処理を行う。離型剤の除去は、洗浄処理、熱処理、フレーム処理等によって行うことができる。
【００５９】
続いて、成形体１上にアンダーコート剤を塗布して硬化させてアンダーコート層２を形成する。アンダーコート剤を成形体１上に塗布する方法としては、特に限定されず、例えば、エアースプレー方式やエアレススプレー方式等の公知の方法を用いることができる。硬化方法も、特に限定されず、アンダーコート剤の種類に応じて適宜選択することができる。
【００６０】
その後、アンダーコート層２上に金属反射層３を形成する。金属反射層３をアンダーコート層２上に形成する方法としては、特に限定されず、例えば、真空蒸着法等の公知の方法を用いることができる。
【００６１】
さらに、光源４及びレンズ５をランプボディの所定の位置に取り付ける。光源４及びレンズ５を取り付ける方法は、特に限定されず、公知の方法に準じて行うことができる。
【実施例】
【００６２】
以下、実施例及び比較例によって本発明を詳細に説明するが、これらによって本発明が限定されるものではない。【００６３】
（不飽和ポリエステル樹脂の合成）
攪拌機、還流冷却器、窒素ガス導入管及び温度計を備えた反応容器中に、プロピレングリコール１００モル、無水フタル酸３０モル、無水マレイン酸７０モルを仕込み、定法に従い２１０℃で酸価が２０ｍｇＫＯＨ／ｇになるまで反応させた。次に、反応物１００質量部に対してハイドロキノンを０．０１５質量部添加して１６０℃に冷却した後、スチレンモノマーをさらに添加して不飽和ポリエステル樹脂を得た。ここで、スチレンモノマーは、不飽和ポリエステル樹脂中で３０質量％となるように添加した。また、不飽和ポリエステルの重量平均分子量（Ｍｗ）を上記の条件にて測定したところ、１５，０００であった。【００６４】
（実施例１〜１３）
表１に示す配合組成で各成分を仕込み、双腕型ニーダーを用いて２５℃にて３０分間混練することで不飽和ポリエステル樹脂組成物を得た。なお、表１及び２に示す（ａ）不飽和ポリエステル樹脂は、スチレンモノマーを３０質量％含有する。【００６５】
（比較例１〜１０）
表２に示す配合組成で各成分を仕込み、双腕型ニーダーを用いて２５℃にて３０分間混練することで不飽和ポリエステル樹脂組成物を得た。【００６６】
上記の実施例及び比較例において、（ｂ）無機充填材として炭酸カルシウム（平均粒子径０．５μｍ、１．０μｍ、２．０μｍ、５．０μｍ、８．０μｍ、１０．０μｍ、２０．０μｍ、及び５０．０μｍの８種類、いずれも真比重２．７ｇ／ｃｍ３）、（ｃ）金属石鹸としてステアリン酸亜鉛、（ｄ）低収縮剤としてポリスチレン（重量平均分子量２００，０００）、（ｅ）繊維強化材としてチョップドストランドガラス（繊維長６ｍｍ）、（ｆ）硬化剤としてｔ−ブチルパーオキシベンゾエートを用いた。【００６７】
上記のようにして得られた実施例及び比較例の不飽和ポリエステル樹脂組成物について、混練性、樹脂組成物の型内流動性、成形品表面平滑性、成形収縮率及び曲げ弾性率の評価を行った。なお、混練性評価が不良であった不飽和ポリエステル樹脂組成物については、その他の評価を行わなかった。これらの評価の方法は次のとおりである。結果を表１及び２に示す。【００６８】
（１）混練性
双腕型ニーダーを用いて２５℃にて３０分間混練して不飽和ポリエステル樹脂組成物を調製する際に、分散不良がない均一な不飽和ポリエステル樹脂組成物が得られるか否かを目視にて評価する。この評価において、不飽和ポリエステル樹脂組成物が均一であった場合を良、不飽和ポリエステル樹脂組成物に分散不良があった場合を不良と表す。【００６９】
（２）樹脂組成物の型内流動性
トランスファー成形機（株式会社テクノマルシチ製）にスパイラルフロー金型（断面形状が上辺６ｍｍ、底辺８ｍｍ、高さ２ｍｍの台形状）を取り付けて金型温度１６０℃、注入圧力１０ＭＰａの条件下でスパイラルフロー試験を行い、流動長を測定する。この評価において、流動長が４０ｃｍ以上であると樹脂組成物の型内流動性が良好である。【００７０】
（３）成形品表面平滑性
成形温度１６０℃、射出圧力２０ＭＰａ、成形時間１分の条件下にてトランスファー成形（株式会社テクノマルシチ製トランスファー成形機）を行い、トランスファー成形体（φ１１７ｍｍ、厚さ３ｍｍ）を作製する。このトランスファー成形体の外観を目視で確認し、全体にツヤがありなお且つ全体にヒケがない場合を良、全体若しくは部分的にツヤがない又は全体若しくは部分的にヒケがある場合を不良と表す。【００７１】
（４）成形収縮率
ＪＩＳ  Ｋ−６９１１  ５．７に規定される収縮円盤（φ９０ｍｍ×１１ｍｍ）を、成形温度１６０℃、成形圧力１０ＭＰａ、成形時間３分の条件下で圧縮成形（株式会社テクノマルシチ製コンプレッション成形機）することによって作製し、ＪＩＳ  Ｋ−６９１１  ５．７に準拠して成形収縮率を算出する。【００７２】
（５）曲げ弾性率
ＪＩＳ  Ｋ−６９１１  ５．１７に規定される曲げ弾性率試験片（９０ｍｍ×１０ｍｍ×４ｍｍ）を、成形温度１６０℃、成形圧力１０ＭＰａ、成形時間３分の条件下で圧縮成形（株式会社テクノマルシチ製コンプレッション成形機）することによって作製し、ＪＩＳ  Ｋ−６９１１  ５．１７に準拠して曲げ弾性率を測定する。【００７３】
【表１】
2019116691.tif 000003
【００７４】
【表２】
2019116691.tif 000004
【符号の説明】
【００７５】
１    成形体
２    アンダーコート層
３    金属反射層
４    光源
５    レンズ
【図１ａ】
2019116691.tif 000005
【図１ｂ】
2019116691.tif 000006
【国際調査報告】
2019116691.tif 000007
2019116691.tif 000008
2019116691.tif 000009
2019116691.tif 000010